(57)【要約】【課題】  ケミカルピーリング剤で処理した皮膚のうち、所望の部分を効果的に中和することができるケミカルピーリング用中和シートを提供する。【解決手段】  炭酸水素ナトリウム及び粘着剤を含有する中和層３を備えたケミカルピーリング用中和シート１において、中和層３に含有される炭酸水素ナトリウム量を２０〜７０ｇ／ｍ２とする。【選択図】  図１
2008013457.tif 000002
【特許請求の範囲】
【請求項１】
炭酸水素ナトリウム及び粘着剤を含有する中和層を備えたケミカルピーリング用中和シートであって、
前記中和層に含有される炭酸水素ナトリウム量が２０〜７０ｇ／ｍ２である前記ケミカルピーリング用中和シート。
【請求項２】
前記中和層を支持する基材をさらに備えた請求項１記載のケミカルピーリング用中和シート。
【発明の詳細な説明】
【技術分野】
【０００１】
本発明は、ケミカルピーリング剤で皮膚を処理した後、皮膚に残存するＨ＋を中和するためのケミカルピーリング用中和シートに関する。
【背景技術】
【０００２】
肌荒れ、にきび、しわ、しみ等の改善に効果があるケミカルピーリング剤（例えば、α−ハイドロキシアシド（ＡＨＡ）、三塩化酢酸（ＴＣＡ）、フェノール等）を使用した皮膚疾患の治療法は、ケミカルピーリングと呼ばれており、ケミカルピーリング剤を含有するケミカルピーリング用シートが開発されている（特許文献１）。
【０００３】
ケミカルピーリングは、皮膚をケミカルピーリング剤で処理することによって皮膚に適度な刺激を与え、皮膚の再生を図るものである。すなわち、皮膚をケミカルピーリング剤で処理することによって皮膚の角質や表皮が剥がされ、これにより細胞が賦活化して皮膚の再生が図られる。
【０００４】
しかしながら、皮膚をケミカルピーリング剤で必要以上に処理すると、ケミカルピーリング剤から生じたＨ＋によって炎症、発疹、発赤、細胞・タンパク質の変性等の皮膚障害が生じるおそれがある。したがって、皮膚をケミカルピーリング剤で処理した後、皮膚に残存するＨ＋を中和する必要があり、従来、皮膚に残存するＨ＋の中和は、水酸化ナトリウム、炭酸水素ナトリウム、トリエタノールアミン、アルギニン等の塩基性物質を含有する中和液を皮膚に塗布することにより行われてきた。
【特許文献１】特開２００２−２５５７９８号公報
【発明の開示】
【発明が解決しようとする課題】
【０００５】
中和液は、皮膚に残存するＨ＋を中和し、Ｈ＋による皮膚障害の発生を防止することができるが、中和液に含有される塩基性物質が皮膚に残存すると皮膚障害が生じるおそれがある。例えば、中和液の液だれによって、Ｈ＋が残存する部分以外の部分に中和液が広がると、中和液に含有される塩基性物質によって皮膚障害が生じるおそれがある。また、Ｈ＋が残存する部分においても、塩基性物質から過剰なＯＨ−が供給されると、ＯＨ−によって皮膚障害が生じるおそれがある。
【０００６】
そこで、本発明は、ケミカルピーリング剤で処理した皮膚のうち、所望の部分を効果的に中和することができるケミカルピーリング用中和シートを提供することを目的とする。
【課題を解決するための手段】
【０００７】
上記目的を達成するために、本発明は、炭酸水素ナトリウム及び粘着剤を含有する中和層を備えたケミカルピーリング用中和シートであって、前記中和層における炭酸水素ナトリウム含有量が２０〜７０ｇ／ｍ２である前記ケミカルピーリング用中和シートを提供する。
【０００８】
中和層には、粘着剤により粘着性が付与されているので、本発明のケミカルピーリング用中和シートを、ケミカルピーリング剤で処理した皮膚のうち所望の部分に貼付することができる。本発明のケミカルピーリング用中和シートを皮膚に貼付すると、中和層に含有される炭酸水素ナトリウムにより、ケミカルピーリング剤で処理した皮膚に残存するＨ＋に対する中和作用が発揮される。中和層に含有される炭酸水素ナトリウム量が２０〜７０ｇ／ｍ２であるため、ケミカルピーリング剤で処理した皮膚に残存するＨ＋に対する十分な中和作用が発揮されるとともに、中和層から過剰なＯＨ−が供給されることが防止されている（すなわち、中和層から供給された過剰なＯＨ−による皮膚障害の発生が防止されている）。また、中和層に含有される炭酸水素ナトリウム量が２０〜７０ｇ／ｍ２であるため、ケミカルピーリング用中和シートを皮膚から剥離する際、中和層に含有される炭酸水素ナトリウムが脱落して皮膚に付着することが防止されている（すなわち、中和層から脱落した炭酸水素ナトリウムによる皮膚障害の発生が防止されている）。さらに、ケミカルピーリング剤を中和するにあたり、中和液を使用する場合のような液だれが生じることがなく、皮膚のうち必要な部分のみを効果的に中和することができる。
【０００９】
本発明のケミカルピーリング用中和シートは、前記中和層を支持する基材をさらに備えることが好ましい。これにより、本発明のケミカルピーリング用中和シートの皮膚への貼付及び剥離を容易に行うことができる。
【発明を実施するための最良の形態】
【００１０】
以下、本発明のケミカルピーリング用中和シートを図面に基づいて説明する。
本実施形態に係るケミカルピーリング用中和シート１は、図１に示すように、基材２と、基材２に支持された中和層３と、中和層３に積層された剥離シート４とを備える。
【００１１】
ケミカルピーリング用中和シート１の構成は、中和層３と皮膚とが接触するように、ケミカルピーリング用中和シート１を皮膚に貼付できる範囲において変更可能であり、例えば、ケミカルピーリング用中和シートは、中和層３のみから構成されていてもよいし、基材２と中和層３との間に１又は２以上の層を有していてもよいし、中和層３に剥離シートが積層されていなくてもよい。
【００１２】
基材２の形状は、図１に示すようにシート状であるが、ケミカルピーリング用中和シート１を皮膚に貼付できる範囲において変更可能である。
基材２の材質は、皮膚の動きへの追従性（柔軟性）を有するものであれば特に限定されず、例えば、繊維、合成樹脂、天然高分子、金属、セラミックス、それらの複合材料等が挙げられる。
【００１３】
繊維としては、例えば、ポリエステル繊維、ポリアミド繊維、ポリオレフィン繊維、アクリル繊維、塩化ビニル繊維、塩化ビニリデン繊維等の合成繊維；アセテート繊維等の半合成繊維；ビスコース繊維等の再生繊維；木綿等の天然繊維等が挙げられる。
【００１４】
合成樹脂としては、例えば、ポリエチレン、ポリエチレン共重合体（例えば、エチレン−アクリル酸エチル共重合体、エチレン−酢酸ビニル共重合体）等のポリエチレン系樹脂；ポリプロピレン；ポリスチレン、ポリスチレン共重合体（例えばアクリロニトリル−スチレン共重合体、アクリロニトリル−スチレン−ブタジエン共重合体）等のポリスチレン系樹脂；塩化ビニル樹脂；塩化ビニリデン樹脂；ポリテトラフルオロエチレン等のフッ素樹脂；ポリメタクリル酸メチル、ポリアクリロニトリル等のアクリル系樹脂；ポリエチレンテレフタレート、ポリエチレンナフタレート、ポリブチレンテレフタレート等のポリエステル系樹脂；ポリカーボネート；ポリオレフィン、ポリウレタン、ポリスチレン、ポリ塩化ビニル、ポリエステル等の成分を含む熱可塑性エラストマー等が挙げられる。
【００１５】
天然高分子としては、例えば、セルロース又はセルロース誘導体、キチン、キトサン、アルギン酸又はアルギン酸塩等が挙げられる。
金属としては、例えば、金、白金、アルミニウム等が挙げられる。
セラミックスとしては、例えば、アパタイト、アルミナ、シリカ、炭化ケイ素、窒化ケイ素、炭化ホウ素等が挙げられる。
【００１６】
基材２として使用できるシート状基材としては、例えば、繊維集合体（編織物、不織布等）、合成樹脂フィルム、発泡フィルム、紙（上質紙、グラシン紙、コート紙、ラミネート紙、無塵紙、和紙等）、金属箔、金属蒸着合成樹脂フィルム、金属蒸着紙、それらの積層体等が挙げられる。基材２の厚みは通常０．０１〜１ｍｍ、好ましくは０．１〜０．６ｍｍである。基材２として繊維集合体を使用する場合、その目付量は、通常５〜１５０ｇ／ｍ２、好ましくは１０〜８０ｇ／ｍ２である。
【００１７】
中和層３は、炭酸水素ナトリウム及び粘着剤を含有する。
炭酸水素ナトリウムは、中和層３に分散した状態で含有される。炭酸水素ナトリウムは、中和効果が穏やかであるため、他の塩基性物質と比較して皮膚障害が発生しにくい。中和層３に含有される炭酸水素ナトリウム量は２０〜７０ｇ／ｍ２である。中和層３に含有される炭酸水素ナトリウム量が２０ｇ／ｍ２未満であると、十分な中和効果が得られないおそれがある一方、中和層３に含有される炭酸水素ナトリウム量が７０ｇ／ｍ２を超えると、中和層３の膜強度が低下し、炭酸水素ナトリムの脱落が発生するおそれがある。
【００１８】
粘着剤は、中和層３に粘着性を付与できる限り特に限定されず、例えば、アクリル系粘着剤、ゴム系粘着剤、シリコーン系粘着剤等が挙げられるが、炭酸水素ナトリウムの性質として、水分や酸性成分が多量に存在していると分解温度が低下して中和層３の形成時や保存中に分解してしまう問題があるため、多量の水分や酸性成分を含有しない中性〜アルカリ性の粘着剤が好ましい。粘着剤が多量の水分や酸性成分を含有していると、中和層を形成するための塗工液中で炭酸水素ナトリウムが分解して塗工液が発泡したり、炭酸水素ナトリウムが酸性成分と反応し、塗工液がゲル化して塗工不能となったりすることがあるが、中性〜アルカリ性の粘着剤を用いることによりこれらを効果的に防止することができる。多量の水分や酸性成分を含有しない粘着剤は、溶剤型又はホットメルト型の粘着剤で、かつ粘着剤の構成成分であるベースポリマー、粘着付与剤、軟化剤等に酸性成分を多量に含んでいないものから適宜選択することができるが、例えば、多量の水分や酸性成分を含有しないアクリル系粘着剤としては、（メタ）アクリル酸アルキルエステルから導かれる構成単位と、必要に応じてカルボキシル基以外の反応性官能基を有するモノマーから導かれる構成単位とを含有するアクリル系共重合ポリマーが挙げられる。（メタ）アクリル酸アルキルエステルとしては、例えば、アルキル基の炭素数が１〜１８のアクリル酸アルキルエステル又はメタクリル酸アルキルエステルが挙げられ、具体的には、（メタ）アクリル酸メチル、（メタ）アクリル酸エチル、（メタ）アクリル酸ｎ−ブチル、（メタ）アクリル酸ｓ−ブチル、（メタ）アクリル酸ｔ−ブチル、（メタ）アクリル酸イソブチル、（メタ）アクリル酸ヘキシル、（メタ）アクリル酸２−エチルヘキシル、（メタ）アクリル酸ｎ−オクチル、（メタ）アクリル酸イソオクチル、（メタ）アクリル酸ｎ−ノニル、（メタ）アクリル酸イソノニル、（メタ）アクリル酸ｎ−デシル、（メタ）アクリル酸イソデシル、（メタ）アクリル酸ｎ−ドデシル、（メタ）アクリル酸ｎ−トリデシル、（メタ）アクリル酸ｎ−テトラデシル等が挙げられ、これらのモノマーは単独で用いてもよいし、２種類以上を組み合わせて用いてもよい。また、カルボキシル基以外の反応性官能基としては、例えば、ヒドロキシル基、アミノ基、アルコキシ基、アミド基、グリシジル基等が挙げられ、これらの反応性官能基を有するモノマーとしては、例えば、（メタ）アクリル酸２−ヒドロキシエチル、（メタ）アクリル酸２−ヒドロキシプロピル、（メタ）アクリル酸４−ヒドロキシプチル、（メタ）アクリル酸６−ヒドロキシヘキシル、（メタ）アクリル酸８−ヒドロキシオクチル、（メタ）アクリル酸１０−ヒドロキシデシル、（メタ）アクリル酸１２−ヒドロキシラウリル、（メタ）アクリル酸４−ヒドロキシメチルシクロヘキシル、Ｎ−メチロール（メタ）アクリルアミド、ビニルアルコール、アリルアルコール、２−ヒドロキシエチルビニルエーテル、４−ヒドロキシブチルビニルエーテル、ジエチレングリコールモノビニルエーテル等のヒドロキシル基を有するモノマー、（メタ）アクリル酸アミノエチル、（メタ）アクリル酸Ｎ，Ｎ−ジメチルアミノエチル、（メタ）アクリル酸Ｎ，Ｎ−ジメチルアミノプロピル、（メタ）アクリロイルモルホリン等のアミノ基を有するモノマー等が挙げられ、これらのモノマーは単独で用いてもよいし、２種類以上を組み合わせて用いてもよい。
【００１９】
粘着剤による中和層３の粘着力（ＪＩＳ Ｚ ０２３７に準拠）は、通常１〜８Ｎ／１９ｍｍ、好ましくは２〜５Ｎ／１９ｍｍである。中和層３の粘着力が上記範囲内にあると、十分な中和効果が発揮されるのに十分な時間、ケミカルピーリング用中和シートを皮膚に貼付することができる。
【００２０】
中和層３は、炭酸水素ナトリウム及び粘着剤のみから構成されていてもよいが、炭酸水素ナトリウム及び粘着剤を所定の状態で中和層３に保持するための基剤を含有していてもよい。基剤としては、例えば、ポリビニルアルコール、ポリビニルピロリドン、ポリ（ビニルピロリドン−酢酸ビニル）、セルロース誘導体（例えば、カルボキシメチルセルロースナトリウム、ヒドロキシプロピルセルロース、ヒドロキシプロピルメチルセルロース、ヒドロキシプロピルエチルセルロース、メチルセルロース等）、アルギン酸中和塩、デンプン等の水溶性ポリマー；シリコーン、ポリ酢酸ビニル、ポリビニルブチラール、ポリビニルホルマール、ポリスチレン、ポリビニルアルキルエーテル等の水不溶性ポリマーのうち１種又は２種以上を使用することができる。また、中和層は、多官能性のイソシアネート化合物、エポキシ化合物、アジリジン化合物、多価金属イオン、キレート化合物等の架橋剤を含んでいてもよい。
【００２１】
中和層３の厚みは特に限定されるものではないが、通常０．０１〜０．１５ｍｍ、好ましくは０．０２〜０．１ｍｍ、さらに好ましくは０．０３〜０．０９ｍｍである。中和層３の厚みが０．０１ｍｍ未満であると、必要量の炭酸水素ナトリウムを含有させた上で粘着剤層の粘着性を維持することが困難となる一方、中和層３の厚みが０．１５ｍｍを超えると、皮膚の中和に寄与しない無駄な部分が増加するため不経済であり、さらには皮膚に貼付した場合に違和感を生じさせることとなる。
【００２２】
剥離シート４としては、例えば、グラシン紙、上質紙、コート紙、ポリエチレンラミネート紙等の紙；ポリエチレンテレフタレート、ポリエチレン、ポリプロピレン等の各種プラスチックフィルムに、シリコーン樹脂、フッ素樹脂、長鎖アルキル系樹脂等の剥離剤を塗布して剥離剤層を形成したものを使用することができる。剥離シート４により、未使用のケミカルピーリング用中和シート１の中和層３を乾燥、埃の付着等から保護することができる。
【００２３】
ケミカルピーリング用中和シート１は、中和層３の構成成分と、所望によりさらに溶剤（トルエン、酢酸エチル、メチルエチルケトン、メタノール、エタノール、イソプロパノール等）とを含有する塗工液を調製し、この塗工液を、バーコート法、ナイフコート法、ロールコート法、ブレードコート法、ダイコート法、グラビアコート法等の常法に従って剥離シート４の表面に塗布して乾燥させた後、基材２と貼合するか、又は基材２の表面に直接塗布して乾燥させた後、剥離シート４と貼合することにより製造することができる。剥離シート４又は基材２への塗工液の塗布量は、中和層３に含有される炭酸ナトリウム量が２０〜７０ｇ／ｍ２となるように調節する。
【００２４】
ケミカルピーリング用中和シート１を使用する際、まず、剥離シート４を剥がして中和層３を露出させた後（剥離シート４を剥がした後のケミカルピーリング用中和シート１を以下「ケミカルピーリング用中和シート１’」という。）、ケミカルピーリング剤で処理した後の皮膚と中和層３とが接触するように、ケミカルピーリング用中和シート１’を皮膚に貼付する。中和層３には、粘着剤により粘着性が付与されているので、中和層３を介してケミカルピーリング用中和シート１’を皮膚に貼付することができる。これにより、皮膚に残存するＨ＋が中和され、Ｈ＋による皮膚障害の発生を防止することができる。ケミカルピーリング剤を中和するにあたり、中和液を使用する場合のような液だれが生じることがなく、皮膚のうち必要な部分のみを効果的に中和することができる。また、中和層３に含有される炭酸水素ナトリウム量が２０〜７０ｇ／ｍ２であるため、皮膚に残存するＨ＋に対する十分な中和作用が発揮されるとともに、中和層３から過剰なＯＨ−が供給されることはなく、中和層３から供給された過剰なＯＨ−による皮膚障害の発生を防止することができる。さらに、中和層３に含有される炭酸水素ナトリウム量が２０〜７０ｇ／ｍ２であるため、ケミカルピーリング用中和シートを皮膚から剥離する際、中和層３に含有される炭酸水素ナトリウムが脱落して皮膚に付着することはなく、中和層３から脱落した炭酸水素ナトリウムによる皮膚障害の発生を防止することができる。
【実施例】
【００２５】
〔実施例１〜８及び比較例１〜６〕
（１）中和シートＡの製造（実施例１）
酢酸エチル１２．６ｇを３００ｍＬ容量のマヨネーズ瓶に添加し、炭酸水素ナトリウム（関東化学製）１７．６５ｇを添加して分散させた後、アクリル酸ブチル（ＢＡ）−アクリル酸２−エチルヘキシル（ＥＨＡ）−アクリル酸２−ヒドロキシエチル（ＨＥＡ）（ＢＡ：ＥＨＡ：ＨＥＡ=７７：１８：５（質量比））の酢酸エチル／トルエン溶液（４０．８％）１００ｇを添加し、さらにイソシアネート系架橋剤（日本ポリウレタン社製，コロネートＬ，濃度７５％）０．５ｇを添加し、攪拌して塗工液を調製した。この塗工液を剥離処理したポリエチレンフィルム上に、乾燥後質量が約９０ｇ／ｍ２（厚さ約０．０９ｍｍ）（炭酸水素ナトリウム含有量：２７ｇ／ｍ２、炭酸水素ナトリウム含有率：３０質量％）となるように塗工し、９０℃で２分間乾燥し、ポリエステル不織布（ユニチャーム製 ソフロンＥＰ−４０，厚さ０．５ｍｍ，目付４０ｇ／ｍ２）と貼合し、中和シートＡを作製した。
【００２６】
（２）中和シートＢの製造（実施例２）
酢酸エチル２４．５５ｇを３００ｍＬ容量のマヨネーズ瓶に添加し、炭酸水素ナトリウム（関東化学製）２７．４５ｇを添加して分散させた後、アクリル酸ブチル（ＢＡ）−アクリル酸２−エチルヘキシル（ＥＨＡ）−アクリル酸２−ヒドロキシエチル（ＨＥＡ）（ＢＡ：ＥＨＡ：ＨＥＡ=７７：１８：５（質量比））の酢酸エチル／トルエン溶液（４０．８％）１００ｇを添加し、さらにイソシアネート系架橋剤（日本ポリウレタン社製，コロネートＬ，濃度７５％）０．５ｇを添加し、攪拌して塗工液を調製した。この塗工液を剥離処理したポリエチレンフィルム上に、乾燥後質量が約９０ｇ／ｍ２（厚さ約０．０９ｍｍ）（炭酸水素ナトリウム含有量：３６ｇ／ｍ２、炭酸水素ナトリウム含有率：４０質量％）となるように塗工し、９０℃で２分間乾燥し、ポリエステル不織布（ユニチャーム製 ソフロンＥＰ−４０，厚さ０．５ｍｍ，目付４０ｇ／ｍ２）と貼合し、中和シートＢを作製した。
【００２７】
（３）中和シートＣの製造（実施例３）
酢酸エチル４１．４ｇを３００ｍＬ容量のマヨネーズ瓶に添加し、炭酸水素ナトリウム（関東化学製）４１．２ｇを添加して分散させた後、アクリル酸ブチル（ＢＡ）−アクリル酸２−エチルヘキシル（ＥＨＡ）−アクリル酸２−ヒドロキシエチル（ＨＥＡ）（ＢＡ：ＥＨＡ：ＨＥＡ=７７：１８：５（質量比））の酢酸エチル／トルエン溶液（４０．８％）１００ｇを添加し、さらにイソシアネート系架橋剤（日本ポリウレタン社製，コロネートＬ，濃度７５％）０．５ｇを添加し、攪拌して塗工液を調製した。この塗工液を剥離処理したポリエチレンフィルム上に、乾燥後質量が約９０ｇ／ｍ２（厚さ約０．０９ｍｍ）（炭酸水素ナトリウム含有量：４５ｇ／ｍ２、炭酸水素ナトリウム含有率：５０質量％）となるように塗工し、９０℃で２分間乾燥し、ポリエステル不織布（ユニチャーム製 ソフロンＥＰ−４０，厚さ０．５ｍｍ，目付４０ｇ／ｍ２）と貼合し、中和シートＣを作製した。
【００２８】
（４）中和シートＤの製造（実施例４）
酢酸エチル６６．５ｇを３００ｍＬ容量のマヨネーズ瓶に添加し、炭酸水素ナトリウム（関東化学製）６１．７５ｇを添加して分散させた後、アクリル酸ブチル（ＢＡ）−アクリル酸２−エチルヘキシル（ＥＨＡ）−アクリル酸２−ヒドロキシエチル（ＨＥＡ）（ＢＡ：ＥＨＡ：ＨＥＡ=７７：１８：５（重量比））の酢酸エチル／トルエン溶液（４０．８％）１００ｇを添加し、さらにイソシアネート系架橋剤（日本ポリウレタン社製，コロネートＬ，濃度７５％）０．５ｇを添加し、攪拌して塗工液を調製した。この塗工液を剥離処理したポリエチレンフィルム上に、乾燥後質量が約９０ｇ／ｍ２（厚さ約０．０９ｍｍ）（炭酸水素ナトリウム含有量：５４ｇ／ｍ２、炭酸水素ナトリウム含有率：６０質量％）となるように塗工し、９０℃で２分間乾燥し、ポリエステル不織布（ユニチャーム製 ソフロンＥＰ−４０，厚さ０．５ｍｍ，目付４０ｇ／ｍ２）と貼合し、中和シートＤを作製した。
【００２９】
（５）中和シートＥの製造（実施例５）
酢酸エチル１０８．５ｇを３００ｍＬ容量のマヨネーズ瓶に添加し、炭酸水素ナトリウム（関東化学製）９６ｇを添加して分散させた後、アクリル酸ブチル（ＢＡ）−アクリル酸２−エチルヘキシル（ＥＨＡ）−アクリル酸２−ヒドロキシエチル（ＨＥＡ）（ＢＡ：ＥＨＡ：ＨＥＡ=７７：１８：５（質量比））の酢酸エチル／トルエン溶液（４０．８％）１００ｇを添加し、さらにイソシアネート系架橋剤（日本ポリウレタン社製，コロネートＬ，濃度７５％）０．５ｇを添加し、攪拌して塗工液を調製した。この塗工液を剥離処理したポリエチレンフィルム上に、乾燥後質量が約９０ｇ／ｍ２（厚さ約０．０９ｍｍ）（炭酸水素ナトリウム含有量：６３ｇ／ｍ２、炭酸水素ナトリウム含有率：７０質量％）となるように塗工し、９０℃で２分間乾燥し、ポリエステル不織布（ユニチャーム製 ソフロンＥＰ−４０，厚さ０．５ｍｍ，目付４０ｇ／ｍ２）と貼合し、中和シートＥを作製した。
【００３０】
（６）中和シートＦの製造（実施例６）
酢酸エチル１２．６ｇを３００ｍＬ容量のマヨネーズ瓶に添加し、炭酸水素ナトリウム（関東化学製）１７．６５ｇを添加して分散させた後、アクリル酸ブチル（ＢＡ）−アクリル酸２−エチルヘキシル（ＥＨＡ）−アクリル酸２−ヒドロキシエチル（ＨＥＡ）（ＢＡ：ＥＨＡ：ＨＥＡ=７７：１８：５（質量比））の酢酸エチル／トルエン溶液（４０．８％）１００ｇを添加し、さらにイソシアネート系架橋剤（日本ポリウレタン社製，コロネートＬ，濃度７５％）０．５ｇを添加し、攪拌して塗工液を調製した。この塗工液を剥離処理したポリエチレンフィルム上に、乾燥後質量が約７０ｇ／ｍ２（厚さ約０．０７ｍｍ）（炭酸水素ナトリウム含有量：２１ｇ／ｍ２、炭酸水素ナトリウム含有率：３０質量％）となるように塗工し、９０℃で２分間乾燥し、ポリエステル不織布（ユニチャーム製 ソフロンＥＰ−４０，厚さ０．５ｍｍ，目付４０ｇ／ｍ２）と貼合し、中和シートＦを作製した。
【００３１】
（７）中和シートＧの製造（実施例７）
酢酸エチル１４６．５ｇを３００ｍＬ容量のマヨネーズ瓶に添加し、炭酸水素ナトリウム（関東化学製）９６ｇを添加して分散させた後、アクリル酸ブチル（ＢＡ）−アクリル酸２−エチルヘキシル（ＥＨＡ）−アクリル酸２−ヒドロキシエチル（ＨＥＡ）（ＢＡ：ＥＨＡ：ＨＥＡ=７７：１８：５（質量比））の酢酸エチル／トルエン溶液（４０．８％）１００ｇを添加し、さらにイソシアネート系架橋剤（日本ポリウレタン社製，コロネートＬ，濃度７５％）０．５ｇを添加し、攪拌して塗工液を調製した。この塗工液を剥離処理したポリエチレンフィルム上に、乾燥後質量が約３０ｇ／ｍ２（厚さ約０．０３ｍｍ）（炭酸水素ナトリウム含有量：２１ｇ／ｍ２、炭酸水素ナトリウム含有率：７０質量％）となるように塗工し、９０℃で２分間乾燥し、ポリエステル不織布（ユニチャーム製 ソフロンＥＰ−４０，厚さ０．５ｍｍ，目付４０ｇ／ｍ２）と貼合し、中和シートＧを作製した。
【００３２】
（８）中和シートＨの製造（実施例８）
酢酸エチル６９ｇを３００ｍＬ容量のマヨネーズ瓶に添加し、炭酸水素ナトリウム（関東化学製）６２．７ｇを添加して分散させた後、アクリル酸ブチル（ＢＡ）−アクリル酸２−ヒドロキシエチル（ＨＥＡ）（ＢＡ：ＨＥＡ=７０：３０（質量比））の酢酸エチル／トルエン溶液（４１．４％）１００ｇを添加し、さらにイソシアネート系架橋剤（日本ポリウレタン社製，コロネートＬ，濃度７５％）０．５ｇを添加し、攪拌して塗工液を調製した。この塗工液を剥離処理したポリエチレンフィルム上に、乾燥後質量が約９０ｇ／ｍ２（厚さ約０．０９ｍｍ）（炭酸水素ナトリウム含有量：５４ｇ／ｍ２、炭酸水素ナトリウム含有率：６０質量％）となるように塗工し、９０℃で２分間乾燥し、ポリエステル不織布（ユニチャーム製 ソフロンＥＰ−４０，厚さ０．５ｍｍ，目付４０ｇ／ｍ２）と貼合し、中和シートＨを作製した。
【００３３】
（９）中和シートＸ１の製造（比較例１）
３００ｍＬ容量のマヨネーズ瓶に、アクリル酸ブチル（ＢＡ）−アクリル酸２−エチルヘキシル（ＥＨＡ）−アクリル酸２−ヒドロキシエチル（ＨＥＡ）（ＢＡ：ＥＨＡ：ＨＥＡ=７７：１８：５（質量比））の酢酸エチル／トルエン溶液（４０．８％）１００ｇを添加し、さらにイソシアネート系架橋剤（日本ポリウレタン社製，コロネートＬ，濃度７５％）０．５ｇを添加し、攪拌して塗工液を調製した。この塗工液を剥離処理したポリエチレンフィルム上に、乾燥後質量が約９０ｇ／ｍ２（厚さ約０．０９ｍｍ）（炭酸水素ナトリウム含有量：０ｇ／ｍ２、炭酸水素ナトリウム含有率：０質量％）となるように塗工し、９０℃で２分間乾燥し、ポリエステル不織布（ユニチャーム製 ソフロンＥＰ−４０，厚さ０．５ｍｍ，目付４０ｇ／ｍ２）と貼合し、中和シートＸ１を作製した。
【００３４】
（１０）中和シートＸ２の製造（比較例２）
酢酸エチル３．６ｇを３００ｍＬ容量のマヨネーズ瓶に添加し、炭酸水素ナトリウム（関東化学製）１０．３０ｇを添加して分散させた後、アクリル酸ブチル（ＢＡ）−アクリル酸２−エチルヘキシル（ＥＨＡ）−アクリル酸２−ヒドロキシエチル（ＨＥＡ）（ＢＡ：ＥＨＡ：ＨＥＡ=７７：１８：５（質量比））の酢酸エチル／トルエン溶液（４０．８％）１００ｇを添加し、さらにイソシアネート系架橋剤（日本ポリウレタン社製，コロネートＬ，濃度７５％）０．５ｇを添加し、攪拌して塗工液を調製した。この塗工液を剥離処理したポリエチレンフィルム上に、乾燥後質量が約９０ｇ／ｍ２（厚さ約０．０９ｍｍ）（炭酸水素ナトリウム含有量：１８ｇ／ｍ２、炭酸水素ナトリウム含有率：２０質量％）となるように塗工し、９０℃で２分間乾燥し、ポリエステル不織布（ユニチャーム製 ソフロンＥＰ−４０，厚さ０．５ｍｍ，目付４０ｇ／ｍ２）と貼合し、中和シートＸ２を作製した。
【００３５】
（１１）中和シートＸ３の製造（比較例３）
酢酸エチル１９２．３ｇを３００ｍＬ容量のマヨネーズ瓶に添加し、炭酸水素ナトリウム（関東化学製）１６４．７ｇを添加して分散させた後、アクリル酸ブチル（ＢＡ）−アクリル酸２−エチルヘキシル（ＥＨＡ）−アクリル酸２−ヒドロキシエチル（ＨＥＡ）（ＢＡ：ＥＨＡ：ＨＥＡ=７７：１８：５（質量比））の酢酸エチル／トルエン溶液（４０．８％）１００ｇを添加し、さらにイソシアネート系架橋剤（日本ポリウレタン社製，コロネートＬ，濃度７５％）０．５ｇを添加し、攪拌して塗工液を調製した。この塗工液を剥離処理したポリエチレンフィルム上に、乾燥後質量が約９０ｇ／ｍ２（厚さ約０．０９ｍｍ）（炭酸水素ナトリウム含有量：７２ｇ／ｍ２、炭酸水素ナトリウム含有率：８０質量％）となるように塗工し、９０℃で２分間乾燥し、ポリエステル不織布（ユニチャーム製 ソフロンＥＰ−４０，厚さ０．５ｍｍ，目付４０ｇ／ｍ２）と貼合し、中和シートＸ３を作製した。
【００３６】
（１２）中和シートＸ４の製造（比較例４）
酢酸エチル１３．６ｇを３００ｍＬ容量のマヨネーズ瓶に添加し、炭酸水素ナトリウム（関東化学製）８．６ｇを添加して分散させた後、アクリル酸ブチル（ＢＡ）−アクリル酸（ＡＡ）（ＢＡ：ＡＡ=９０：１０（質量比））の酢酸エチル／トルエン溶液（３４％）１００ｇを添加したところ、ゲル化してしまい、塗工液を調製できなかった。
【００３７】
（１３）中和シートＸ５の製造（比較例５）
酢酸エチル２４．９ｇを３００ｍＬ容量のマヨネーズ瓶に添加し、炭酸水素ナトリウム（関東化学製）１４．７ｇを添加して分散させた後、アクリル酸ブチル（ＢＡ）−アクリル酸（ＡＡ）（ＢＡ：ＡＡ=９０：１０（質量比)）の酢酸エチル／トルエン溶液（３４％）１００ｇを添加したところ、ゲル化してしまい、塗工液を調製できなかった。
【００３８】
（１３）中和シートＸ６の製造（比較例６）
酢酸エチル１４６．２ｇを３００ｍＬ容量のマヨネーズ瓶に添加し、炭酸水素ナトリウム（関東化学製）８０ｇを添加して分散させた後、アクリル酸ブチル（ＢＡ）−アクリル酸（ＡＡ）（ＢＡ：ＡＡ=９０：１０（質量比)）の酢酸エチル／トルエン溶液（３４％）１００ｇを添加したところ、ゲル化してしまい、塗工液を調製できなかった。
【００３９】
（１４）各中和シート貼付後の皮膚のｐＨ変化
前腕内側部分を水で洗浄し、ケミカルピーリング液を適用する部分のｐＨを測定した。ｐＨ測定後の皮膚１０ｍｍ×１０ｍｍにケミカルピーリング液（ＡＨＡローション（グリコール酸含有），ｐＨ２．７８，セラコスメティックス製）を専用筆で２回塗布した（ケミカルピーリング液の塗布量：７〜９ｍｇ）。２分後、実施例品である中和シートＡ〜Ｈ（実施例１〜８）、あるいは比較例品である中和シートＸ１〜Ｘ３（比較例１〜３）をケミカルピーリング液塗布後の皮膚に貼付した。中和シート貼付後３、５又は１０分間放置し、中和シートを剥離して皮膚のｐＨを測定した。
【００４０】
また、前腕内側部分を水で洗浄し、ケミカルピーリング液を適用する部分のｐＨを測定した。ｐＨ測定後の皮膚１０ｍｍ×１０ｍｍにケミカルピーリング液（ＡＨＡローション（グリコール酸含有），ｐＨ２．７８，セラコスメティックス製）を専用筆で２回塗布した（ケミカルピーリング液の塗布量：７〜９ｍｇ）。２分後、水で洗浄し、ケミカルピーリング液を適用した部分のｐＨを測定した。
【００４１】
なお、ｐＨの測定は２３±１℃の温度条件下で行い、ｐＨ測定器としてポータブルｐＨ計ＨＭ−２０Ｐ／ＧＳＴ５７２３Ｓ電極（東亜ディーケーケー社製）を使用した。
【００４２】
皮膚のｐＨ変化（［ケミカルピーリング液適用前の皮膚のｐＨ］−［中和シート貼付後の皮膚のｐＨ］）を表１に示す。なお、表１中、カッコ内は（ケミカルピーリング液適用前の皮膚のｐＨ，中和シート貼付後の皮膚のｐＨ）を示す。
【００４３】
【表１】
2008013457.tif 000003
【００４４】
表１に示すように、中和シートＡ〜Ｈを使用した場合、中和シート貼付３、５及び１０分後の皮膚のｐＨと、ケミカルピーリング液適用前の皮膚のｐＨとの差は小さかった。このことは、中和シートＡ〜Ｈによって皮膚に残存するケミカルピーリング液を効果的に中和できたこと、及び中和シートＡ〜Ｈから過剰なＯＨ−が供給されなかったことを示す。これに対して、中和シートＸ１〜Ｘ３を使用した場合、中和シート貼付３、５及び１０分後の皮膚のｐＨと、ケミカルピーリング液適用前の皮膚のｐＨとの差は大きかった。このことは、中和シートＸ１及びＸ２によって皮膚に残存するケミカルピーリング液を十分に中和できなかったこと、中和シートＸ３から過剰なＯＨ−が供給されたことを示す。
【００４５】
（１５）各中和シートを剥離した後の皮膚の観察
各中和シートを剥離した後、皮膚に糊（炭酸水素ナトリウムが脱落して生じる）が付着しているか否かを観察した。
観察結果を表２に示す。表２中、「×」は糊の付着があったこと、「○」は糊の付着がなかったことを示す。
【００４６】
【表２】
2008013457.tif 000004
【図面の簡単な説明】
【００４７】
【図１】本発明のケミカルピーリング用中和シートの一実施形態を示す断面図である。
【符号の説明】
【００４８】
１・・・ケミカルピーリング用中和シート
２・・・基材
３・・・中和層
４・・・剥離シート
【図１】
2008013457.tif 000005